TABLEAU IV Sensibilisant Désignation Benzyle A Benzine A Cétone de Michlers Â Diacétyle A Phénanthraquinone A p-diméthylaminobenzolne A 7,8-benzoflavone A nitro-isatine A di-(6-diméthylamino-e-pyradil)-méthane A trinîtrofluorénone A naphtalates métalliques B diméthylaniline B désoxybenzoine B 2,3-pentane-dione B chlorophylle dans l'huile B dibenzyl-cétone B N-méthylZ phénylbenzylamine B pyridyle B 5,7-dichloro-isatine B azodi-isobutyronitrile t B tripyridyl-S-triazine B trinitro-anisole B chlorophylle soluble dans l'huile B isatine B bromo-isatine B chloranile C chlorure de 2-(p-iodophényl)-3-(p-nitrophenyl)-5- tétrazolium ,C TABLEAU IV (suite) dîazoniumfluoroborate de p-nitrobenzène C trans-1s2-dibenzyléthylène C peroxyde hydraté de butyle-(3) C oxime de benzotne C ninhydrine C 5-méthyl-isatine C benzyhydrol C aniline N-benzydilénique C tétrazolium violet C chlorure de p-tolyltétrazonium C TPTC Formazan C B-tolyl-Tc Formazan C hexanitra-diphénylamine C acide di-thio-bis-a-(2-nitro)-benzoïque C tétraphényl-bore sodé C 4-hydroxy-2-butanone C iodométhylate de N-benzyl-peperidinium C anthracène C N' ,N' -diméthylaniline C fer dicyclopentadiényle a tétracétate de plomb C glyoxal C Exemple 27 Cet exemple illustre le développement de reproductions en couleur à l'aide d'une matière polymère utilisée comme véhicule pour un colorant hydrophile dans le transfert kydrotypique. Un gramme et quart d'ester de "Staybelite" N 10, 0,25 g de benzyle et 0,5 g de 4-méthyl-7-diméthylaminocoumarine, dissous dans 100 ml de "Chlorothène", sont appliqués sur la face comportant la gélatine d'un papier enduit de gélatine durcie en faisant passer la solution sur un substrat supporté de façon à former un angle d'environ 600 avec le plan horizontal. Après avoir séché à l'air pendant environ une minute, on obtient une couche photosensible d'environ 2,25 à 2,50 microns d'épaisseur. On place l'élément photosensible dans un dispositif à vide en contact avec des surfaces transparentes, en demi-teinte, en demi-ton et linéaires, comme dans l'exemple 1, et l'expose à un arc de carbone pendant environ 60 secondes0 On retire l'élément photosensible du dispositif à vide et le développe dans une chambre maintenue à 240C et d'une humidité relative de 37 f;;; en frottant un tampon de coton renfermant un élément de virage à "Alphazurine 2G" (bleu vert) à alcool polyvinylique de 1 a' 10 microns de diamètre suivant le grand axe, préparé de la façon décrite ci-dessous, au travers de l'élément. On enrobe le révélateur en poudre bleu vert dans les zones non exposées en frottant le tampon en coton absorbant lâchement comprimé de la taille d'une balle enyiron pesant de 9 à 6 g environ, suivant un mouvement dtaller- et-retour sur la couche photosensible, avec essentiellement la même force que pour le polissage ultra-fin par sablage ou finissage à l'acier.On retire de la couche photosensible la poudre en excès en envoyant de l'air suivant un angle d'environ 300 sur la surface jusqu'à libérer à peu près complètement la surface des particules. On essuie alors la reproduction avec un tampon de coton frais, ce qui fournit d'excellentes reproductions en demiton, en demi-teinte et linéaires des diapositives.Le microscope électronique "Scanning" montre qu une monocouche de particules est enrobée dans les zones d'images On place l'image développée au-dessus d'un vase doleau bouillante pendant une durée de 15 secondes environ, pendant laquelle l'image de colorant bleu pâle s'im- bibe et est dispersée à ltétat moléculaire dans une configuration en demi-ton dans la couche de gélatine durcie0 Cette image passe du bleu plie au bleu vert brillant esthétiquement beaucoup plus plaisant.